樹脂層を含む光電池用シートであって、前記樹脂層が、ケイ素原子に結合したアリール基を有するシリコーン樹脂を含み、前記アリール基の、前記シリコーン樹脂に含まれる全てのケイ素原子に対するモル比が、03を超過する、光電池用シート。前記シリコーン樹脂に含まれる全てのケイ素原子に対するケイ素原子に結合したアリール基のモル比が05を超過する、請求項1に記載の光電池用シート。前記シリコーン樹脂に含まれる全てのケイ素原子に対するケイ素原子に結合したアリール基のモル比が07以上である、請求項1に記載の光電池用シート。前記シリコーン樹脂が有するアリール基がフェニル基である、請求項1に記載の光電池用シート。前記シリコーン樹脂が、下記化学式1の平均組成式で表示される、請求項1に記載の光電池用シート。[化学式1]:abcd前記化学式1において、Rは、ケイ素原子に直接結合した置換基であり、各々独立に、水素、ヒドロキシ基、エポキシ基、アクリロイル基、メタクリロイル基、イソシアネート基、アルコキシ基、または1価炭化水素基を示し、但し、Rの少なくとも一つはアリール基を示し、aは、0乃至06であり、bは、0乃至097であり、cは、0乃至08であり、dは、0乃至04である。但し、abcdは、1であり、b及びcは同時に0ではない。前記Rの少なくとも一つが、ヒドロキシ基、エポキシ基、アクリロイル基、メタクリロイル基、またはビニル基である、請求項5に記載の光電池用シート。前記Rの中で少なくとも一つが、エポキシ基である、請求項5に記載の光電池用シート。前記化学式1の平均組成式で表示されるシリコーン樹脂が、下記化学式2または化学式3のシロキサン単位を含む、請求項5に記載の光電池用シート。[化学式2]:R1R2SiO22[化学式3]:R3SiO32前記化学式2及び3において、R1及びR2は、各々独立にアルキル基またはアリール基を示し、但し、R1及びR2の少なくとも一つはアリール基であり、R3は、アリール基を示す。前記シリコーン樹脂に含まれるケイ素原子に結合した全てのアリール基が、化学式2または化学式3のシロキサン単位に含まれる、請求項8に記載の光電池用シート。前記化学式2のシロキサン単位が、下記化学式4及び化学式5のシロキサン単位から選択される一つ以上である、請求項8に記載の光電池用シート。[化学式4]:SiO22[化学式5]:2SiO22前記化学式3のシロキサン単位が下記化学式6のシロキサン単位である、請求項8に記載の光電池用シート。[化学式6]:SiO32前記シリコーン樹脂の重量平均分子量が、300乃至100000である、請求項1に記載の光電池用シート。基材をさらに含み、前記樹脂層が前記基材上に形成されている、請求項1に記載の光電池用シート。前記基材が、金属箔、フッ素系重合体フィルム、ポリエステル系フィルム、またはこれらの2種以上からなる積層シートである、請求項12に記載の光電池用シート。ケイ素原子に結合したアリール基を有するシリコーン樹脂であって、前記シリコーン樹脂に含まれる全てのケイ素原子に対する前記アリール基のモル比が03を超過するシリコーン樹脂を形成することができる液状のケイ素系材料をコーティングし、コーティングした材料を硬化または乾燥させる段階を経て樹脂層を形成させる過程を含む、光電池用シートの製造方法。請求項1による光電池用シート;前面基板;及び、前記光電池用シートと前面基板との間で光電変換素子をカプセル化している封止材を含む、光電池モジュール。したがって、本発明の目的は、前述した従来の諸問題を解消するための提案としての光電池用シートを提供することにある。本発明は、ケイ素原子に結合しているアリール基を有するシリコーン樹脂を含み、前記シリコーン樹脂に含まれる全てのケイ素原子に対する前記アリール基のモル比が03を超過する樹脂の層を有する光電池用シートに関する。一例として、前記光電池用シートは、光電池モジュールの裏面シートとして使用することができる。以下、本発明の光電池用シートについて具体的に説明する。本発明において、樹脂層に含まれるシリコーン樹脂は、封止材などのモジュールに含まれる多様な部品及び素材に対して優れた接着性を示し、耐湿性、耐候性、及び耐光性などに優れ、特に、モジュールの集光効率を格段に改善することができる。本発明では、アリール基、具体的には、ケイ素原子に結合したアリール基を含むシリコーン樹脂を使用することで、耐湿性、耐候性、接着特性などが優れて、集光効率が優れた樹脂層を形成することができる。ケイ素原子に結合したアリール基の具体的な種類は特に制限されないが、好ましくは、フェニル基である。本発明のシリコーン樹脂は、前記シリコーン樹脂の全てのケイ素原子に対する前記ケイ素原子に結合したアリール基のモル比が03を超過し、好ましくは、05を超過し、より好ましくは、07以上である。前記モル比が03を超過するようにすることで、樹脂層の耐湿性、耐候性、及び硬度などを優秀に維持し、光電池モジュールの集光効率を高めることができる。本発明では、前記モル比の上限は制限されないが、例えば、15以下または12以下である。一例として、前記シリコーン樹脂は、下記化学式1の平均組成式で表示することができる。[化学式1]:abcd前記化学式1において、Rは、ケイ素原子に直接結合している置換基であり、各々独立に、水素、ヒドロキシ基、エポキシ基、アクリロイル基、メタクリロイル基、イソシアネート基、アルコキシ基または1価炭化水素基を示し、Rの少なくとも一つは、アリール基を示し、aは、0乃至06であり、bは、0乃至097であり、cは、0乃至08であり、dは、0乃至04である。但し、abcdは、1であり、b及びcは同時に0ではない。本発明において、シリコーン樹脂を特定の平均組成式で表示する場合、単一のシリコーン樹脂がその特定平均組成式で表示される場合だけではなく、多数の樹脂成分が存在するが、各樹脂成分の組成の平均を取ると、その特定平均組成式で表示される場合も含む。前記化学式1において、Rは、ケイ素原子に直接結合した置換基であり、各々のRは互いに同一であるかまたは相異なっていることができ、独立に、水素、ヒドロキシ基、エポキシ基、アクリロイル基、メタクリロイル基、イソシアネート基、アルコキシ基または1価炭化水素基を示し、必要によって、一つまたは二つ以上の置換基により置換されていてもよい。前記化学式1において、アルコキシは、炭素数1乃至12、好ましくは、1乃至8、より好ましくは、1乃至4の直鎖状、分枝状または環状のアルコキシであり、具体的には、メトキシ、エトキシ、プロポキシ、イソプロポキシ、ブトキシ、イソブトキシ、またはtert-ブトキシなどを含む。また、前記1価炭化水素基の例としては、アルキル基、アルケニル基、アリール基またはアリールアルキル基を挙げることができ、好ましくは、アルキル基、アルケニル基またはアリール基である。前記アルキル基は、炭素数1乃至12、好ましくは、1乃至8、より好ましくは、1乃至4の直鎖状、分枝状または環状のアルキル基であり、好ましくは、メチル基である。また、前記アルケニル基は、炭素数2乃至12、好ましくは、2乃至8、より好ましくは、2乃至4のアルケニル基であり、好ましくは、ビニル基である。また、前記アリール基は、炭素数6乃至18、好ましくは、炭素数6乃至12のアリール基であり、好ましくは、フェニル基である。また、前記アリールアルキル基は、炭素数6乃至19、好ましくは、炭素数6乃至13のアリールアルキル基であり、例えば、ベンジル基である。前記化学式1において、Rのうち少なくとも一つは、アリール基、好ましくは、フェニル基であり、前記置換基は、上述したモル比を満足するようにシリコーン樹脂内に含まれる。また、前記化学式1において、Rのうち少なくとも一つは、好ましくは、ヒドロキシ基、エポキシ基、アクリロイル基、メタクリロイル基またはビニル基であり、より好ましくは、エポキシ基である。このような官能基は、封止材との接着特性などを一層向上させることができる。前記化学式1において、a、b、c及びdは、各シロキサン単位のモル分率を示し、その総合は1である。また、前記化学式1において、aは、0乃至06、好ましくは、0乃至05であり、bは、0乃至097、好ましくは、0乃至08であり、cは、0乃至08、好ましくは、0乃至07であり、dは、0乃至04、好ましくは、0乃至02である。但し、b及びcは同時に0ではない。本発明の前記シリコーン樹脂は、下記化学式2及び3で表示されるシロキサン単位からなる群より選択された一つ以上の単位を含む。[化学式2]:R1R2SiO22[化学式3]:R3SiO32前記化学式2及び3において、R1及びR2は、各々独立にアルキル基またはアリール基を示し、R1及びR2のうち少なくとも一つは、アリール基であり、R3は、アリール基を示す。前記化学式2のシロキサン単位は、少なくとも一つのケイ素原子に結合したアリール基を含むシロキサン単位であり、前記アリール基は、好ましくは、フェニル基である。また、前記化学式2のシロキサン単位に含まれるアルキル基は、好ましくは、メチル基である。本発明では、前記化学式2のシロキサン単位は、好ましくは、下記化学式4及び化学式5のシロキサン単位からなる群より選択される一つ以上の単位である。[化学式4]:SiO22[化学式5]:2SiO22また、前記化学式3は、ケイ素原子に結合したアリール基を含む3官能性のシロキサン単位であり、好ましくは、下記化学式6で表示されるシロキサン単位である。[化学式6]:SiO32本発明のシリコーン樹脂において、好ましくは、前記樹脂に含まれる全てのケイ素原子に結合されたアリール基が前記化学式2または化学式3のシロキサン単位に含まれており、この場合、前記化学式2の単位は、化学式4または化学式5の単位であり、前記化学式3の単位は、前記化学式6の単位である。本発明において、前記シリコーン樹脂は、分子量が300乃至100000、好ましくは、500乃至100000である。樹脂の分子量を前記のように調節することで、封止材が優れた硬度を有し、工程性も優秀に維持される。本発明で、特定しない限り、用語分子量は、重量平均分子量を示す。また、前記重量平均分子量は、GPCで測定された標準ポリスチレンに対する換算数値である。本発明の一つの例示において、前記シリコーン樹脂は、下記化学式7乃至20で示されるシリコーン樹脂のいずれか一つの樹脂であるが、これらに制限されるものではない。[化学式7]:230[化学式8]:22020[化学式9]:215155[化学式10]:310[化学式11]:3102[化学式12]:3105[化学式13]:310[化学式14]:2320[化学式15]:3105[化学式16]:215[化学式17]:101010[化学式18]:5210[化学式19]:5510[化学式20]:1055前記化学式7乃至20において、Meは、メチル基を示し、Phはフェニル基を示し、Acは、アクリロイル基を示し、Epは、エポキシ基を示す。本発明の前記樹脂層は、前記シリコーン樹脂とともに高屈折フィラーを追加で含むことができる。用語高屈折フィラーは、400nm波長の光に対する屈折率が155以上の粒子を意味する。このような高屈折フィラーを含むことで、樹脂層による集光効率を一層向上させることができる。本発明の高屈折フィラーの種類は、上述の特性を示すものであれば、特別に制限されないで、例えば、酸化チタン、酸化ジルコニウム、酸化セリウム、酸化ハフニウム、五酸化ニオブ、五酸化タンタル、酸化インジウム、酸化柱石、酸化インジウム柱石、酸化亜鉛、ケイ素、硫化亜鉛、炭酸カルシウム、硫酸バリウムまたは酸化マグネシウムなどの1種または2種以上である。本発明の前記高屈折フィラーは、平均粒径が40nm乃至100000nm、好ましくは、40nm乃至50000nm、より好ましくは、200nm乃至10000nmである。高屈折フィラーの平均粒径を40nm以上にすることで、前記フィラーを樹脂層に均一に分散させることができ、100000nm以下にすることで、工程性及び接着特性を卓越に維持することができる。本発明の樹脂層は、前記高屈折フィラーを上述のシリコーン樹脂100重量部に対して、01重量部乃至70重量部、好ましくは、01重量部乃至50重量部含む。本明細書で単位重量部は重量の割合を意味する。本発明では、高屈折フィラーの含量を01重量部以上にすることで、入射光の反射効果を向上させ、70重量部以下にすることで、工程及び接着特性を効果的に維持することができる。本発明の前記樹脂層は、必要によって、この分野の公知の成分をさらに含むことができる。このような成分の例としては、各種熱可塑性樹脂、難燃剤、紫外線安定剤、紫外線吸収剤、ガラスファイバー、ガラスビッド、または光学増白剤などを挙げることができるが、これらに制限されるものではない。また、本発明の光電池用シートは、基材をさらに含み、前記樹脂層が前記基材上に形成されている。この場合、前記樹脂層は、前記基材上にラミネート方式で積層されるか、あるいはコーティング方式で形成されたコーティング層であり、好ましくは、コーティング層である。図1は、本発明の例示的な光電池用シート1を示す模式図である。図1に示したように、光電池用シート1は、基材12及び前記基材上に形成された樹脂層11を含む。前記基材の種類は、特別に制限されない。例えば、前記基材として、アルミニウムなどのような各種金属箔、フッ化ビニル、またはエチレンテトラフルオロエチレンなどの重合単位を含むフッ素系重合体フィルム、またはポリエチレンテレフタルレートなどのポリエステル系フィルムなどを使うことができ、必要によっては、前記素材の中で2種以上が積層された基材を使ってもよい。本発明において、前記基材の厚さは特別に制限されない。また、前記基材には、前記樹脂層との接着力やバリアー性の改善などの観点から、酸化ケイ素層や、その他のプライマー層またはバリアー層などが形成されてもよい。また、本発明のシートは、図2に示したように、基材12上に形成された前記樹脂層11を含み、また他の面に形成された樹脂層23を追加で含むことができる。前記他の面に形成される樹脂層23は、上述の樹脂層11と同一な樹脂層であっても、他の素材で形成される樹脂層であってもよい。また、本発明の樹脂層は、ケイ素原子に結合しているアリール基を有するシリコーン樹脂であり、前記シリコーン樹脂に含まれる全てのケイ素原子に対する前記アリール基のモル比が03を超過するシリコーン樹脂を形成することができる液状のケイ素系材料をコーティングし、コーティングした材料を硬化または乾燥させる段階を経て樹脂層を形成する過程を含む光電池用シートの製造方法に関する。具体的に、本発明の光電池用シートは、上述したシリコーン樹脂を形成することができる成分を含む液状のケイ素系材料、必要によっては、前記成分と上述の高屈折フィラーとを含む液状ケイ素系材料を、例えば、基材上にコーティングして、これを硬化または乾燥させる段階を経て樹脂層を形成することによって製造することができる。前記シリコーン樹脂を形成することができる液状のケイ素系成分の種類は、特別に制限されないが、この分野で公知されている多様な成分を制限なしに採用することができる。例えば、前記成分は、付加硬化型シリコーン系材料、縮合または重縮合硬化型シリコーン系材料、紫外線硬化型シリコーン系材料または過酸化物加硫型シリコーン系材料などであり、好ましくは、付加硬化型シリコーン系材料、縮合または重縮合硬化型シリコーン系材料または紫外線硬化型シリコーン系材料である。付加硬化型シリコーン系材料は、ヒドロシリル化反応を通じて硬化する材料である。この材料は、ケイ素原子に直接結合した水素原子を有する有機ケイ素化合物と、ビニル基のような脂肪族不飽和基を有する有機ケイ素化合物とを少なくとも含み、前記化合物は、触媒の存在下お互いに反応して硬化される。触媒の例としては、周期律表第8族の金属や、前記金属をアルミナ、シリカまたはカーボンブラックなどの担体に担持させた触媒または前記金属の塩や錯体などが含まれる。前記周期律表第8族の金属としては、白金、ロジウム、またはルテニウムなどを使用することができ、好ましくは、白金を使用することができる。縮合または重縮合硬化型シリコーン系材料を使用する方式は、ハロゲン原子やアルコキシ基などのような加水分解性官能基を有するシランやシロキサンなどのケイ素化合物またはその加水分解物の、加水分解及び縮合反応を通じてシリコーン樹脂を製造する方式である。このような方式で使用できる単位化合物としては、Ra3Si、Ra2Si2、RaSi3及びSi4などのシラン化合物を例示することができる。前記化合物において、は、炭素数1乃至8の直鎖状または分枝状アルコキシ基を示し、具体的には、メトキシ、エトキシ、n-プロポキシ、n-ブトキシ、イソプロポキシ、イソブトキシ、sec-ブトキシまたはt-ブトキシなどである。また、前記化合物において、Raは、ケイ素原子に結合した官能基であり、これは目的シリコーン樹脂に含まれる置換基を考慮して選択することができる。紫外線硬化型シリコーン系材料を使用する方式は、アクリロイル基などのような紫外線反応基を有するシラン、またはシロキサンなどのケイ素化合物、またはその加水分解物を、加水分解及び縮合反応に適用して樹脂を製造し、さらに紫外線照射により反応させて目的樹脂を製造する方式である。この分野では、前述した付加硬化型、縮合または重縮合硬化型または紫外線硬化型シリコーン系材料が多様に知られており、この分野の通常的な知識を有した技術者であれば、目的とするシリコーン樹脂に応じて前記公知の材料を容易に採用して上述した液状のコーティング液を製造することができる。本発明で前記のような液状のコーティング液を塗布する方法は、特別に制限されないが、バーコーティング、スピンコーティング、コンマコーティングなどの公知の方式を使うことができる。また、コーティングされたコーティング液を硬化または乾燥させて樹脂層を形成させる方式も特別に制限されないが、使われた成分を考慮した適切な加熱または紫外線の照射方式を採用する。また、本発明は、前記光電池用シートと、前面基板と、前記光電池用シートと前面基板との間で光電変換素子をカプセル化している封止材と、を含む光電池モジュールに関する。本発明の光電池モジュールにおいて、前記光電池用シートは、バックシートまたは支持基板として適用することができる。このような光電池モジュールは、本発明の特徴的な光電池用シートを含むものであれば、特別に制限されないで、多様な形態で構成することができ、その例には、シリコーンウェハ系光電池モジュールまたは薄膜型光電池モジュールなどが含まれる。図3及び図4は、本発明の多様な態様による光電池モジュールを模式的に示した図である。図3は、本発明の光電池用シートを含むモジュールの一例として、シリコーン系光電池ウェハを含むモジュール3の一例を示す。図3に示したように、本発明の一例によるモジュールは、通常的にガラスのような強誘電体である前面基板31と、バックシート34と、シリコーン系ウェハなどの光電変換素子33と、前記光電変換素子33をカプセル化している封止材32a、32bと、を含むことができる。前記封止材では、EVA系素子またはシリコーン系素子などを使うことができ、好ましくは、シリコーン系素子を使うことができる。本発明の光電池用シートは、前記バックシート34として含まれることができる。図4は、本発明の他の態様によるモジュールとして、薄膜型光電池モジュール4を示した模式図である。図4に示したように、薄膜型光電池モジュール4の場合、光電変換素子43は、通常的に強誘電体で構成される前面基板41に形成され、前記光電変換素子43は、前面基板41及び支持基板44との間で封止材42により封止されている。前記薄膜の光電変換素子43は、通常的に化学的蒸着などの方法で沈着することができ、本発明の光電池用シートは、例えば、前記のようなモジュール構造の支持基板44として含まれることができる。本発明の前記のような多様な光電池モジュールは、本発明による光電池用シートを少なくとも含むものであれば、その他の構成や構築方法は特別に制限されないで、この分野の一般的な方式をそのまま適用することができる。本発明によれば、優れた耐熱性、耐光性、耐候性、耐湿性、及び絶縁性を有し、光電池モジュールに適用されて優れた集光効率を示すことができる光電池用シートを提供することができる。これによって、本発明では、優秀な発電効率を有し、耐久性が卓越であり、長期間使用時にも優れた発電効率が維持される光電池モジュールを提供することができる。以下、本発明による実施例及び本発明によらない比較例を通じて本発明をより詳しく説明するが、本発明の範囲は、以下に提示する実施例により限定されるものではない。以下、実施例及び比較例において、Viは、ビニル基を示し、Meは、メチル基を示し、Phは、フェニル基を示し、Epは、エポキシ基を示す。[第1の実施例][樹脂組成物及びの製造]公知の方式で合成したオルガノシロキサン化合物として、各々下記の化学式A、B、C及びDで表示される化合物を混合して、ヒドロシリル化反応硬化性シロキサン組成物を製造した。次に、前記組成物にPtの含量が20ppmになる量で触媒-13-divinyl-1133-tetramethyldisiloxaneを配合し、均一に混合して樹脂組成物を製造した。前記組成物に平均粒径が100nmであり、400nmの波長に対する屈折率が約22である高屈折フィラー80gを混合して樹脂組成物を製造した。[化合物A]:21010[化合物B]:2315[化合物C]:319[化合物D]:215[光電池用シートの製造]前記製造した樹脂組成物をポリエチレンテレフタレートシートの両面に200μmの厚さの樹脂を形成するようにコーティング及び硬化させて、光電池用シートを製造した。前記コーティング後の硬化は、コーティング層を150°Cで1時間処理して実行した。第1の比較例:[組成物CおよびDの製造]公知の方式で合成したオルガノシロキサン化合物として、各々下記の化学式E乃至Gで表示される化合物を混合して、ヒドロシリル化反応硬化性樹脂組成物を製造した。次に、前記組成物にPtの含量が10ppmになる量で触媒-13-divinyl-1133-tetramethyldisiloxaneを配合し、均一に混合して樹脂組成物を製造した。前記組成物に第1の実施例と同一の高屈折フィラー40gを混合して樹脂組成物を製造した。[化合物E]:215550[化合物F]:261.5[化合物G]:2210[光電池用シートの製造]前記製造した樹脂組成物をPETシートの両面に200μmの厚さの樹脂層を形成するようにコーティング及び硬化させて、光電池用シートを製造した。前記コーティング後の硬化は、コーティング層を150°Cで1時間処理して実行した。[第2の比較例][樹脂組成物の製造]公知の方式で合成したオルガノシロキサン化合物として、各々下記の化学式H乃至Jで表示される化合物を混合して、ヒドロシリル化反応硬化性シロキサン組成物を製造した。次に、前記組成物にPt含量が20ppmになるように触媒-13-divinyl-1133-tetramethyldisiloxaneを配合し、均一に混合して樹脂組成物を製造した。[化合物H]:220[化合物I]:310[化合物J]:2210[光電池用シートの製造]前記製造した樹脂組成物をPETシートの両面に200μmの厚さの樹脂層を形成するようにコーティング及び硬化させて、光電池用シートを製造した。前記コーティング後の硬化は、コーティング層を150°Cで1時間処理して実行した。[1.水分透過性、耐久信頼性及び黄変抑制効果][水分透過性の測定]第1の実施例の組成物、第1の比較例の組成物、及び第2の比較例の組成物を150°Cで1時間硬化させて、厚さが1mmである板状試片を製造し、前記試片に対して、水分透過性を測定した。具体的には、製造された試片の厚さ方向に対して、モコン装備を利用して同一の条件で水分透過性を測定して、その結果を下記表1に記載した。[高温高湿条件下での信頼性測定]第1の実施例の組成物、第1の比較例の組成物、及び第2の比較例の組成物をPETシートに同一厚さでコーティング及び硬化させた後、85°Cの温度及び85の相対湿度の条件で1000時間放置した後、樹脂層とPET層との間に剥離現状が誘発されるか否かを観察して、下記方式で評価した。<評価基準>○:樹脂層及びPETシートの界面で剥離が発生しない場合×:樹脂及びPETシートの界面で剥離が発生した場合[黄変発生程度の測定]水分透過度測定に使用したものと同一の各試片に対してQ-UVA装備で60°Cで3日間光を照射し、黄変発生の有無を評価して、下記基準に基づく結果を記載した。<評価基準>○:450nmの波長の光に対する吸収率が5未満の場合×:450nmの波長の光に対する吸収率が5以上の場合